Nalco 1130 실리 카졸 ( 400 g ) , 아이 소옥 틸 실란 ( 6 . 0 g ) , A - 174 ( 36 . 7 g ) , 80 / 20 의 에탄올 / 메탄올 혼합물 ( 320 g ) 및 ProStab ™ 5198 ( . 016 g ) 을 교반기 , 진공 펌프 , 냉수 응축기 및 열 유조 가 장착 된 3 구 1 L 둥근바닥 플라스크 에 넣 었 다 . TOW 제어기 를 열 유조 에 사용 하 였 다 . 분산 물 을 80 ℃ 로 설정 한 TOW 로 4 시간 동안 환류 하 였 다 . 그 다음 에 분산 물 을 진공 증류 를 통해 물 및 알코올 로부터 MEK 로 용매 교환 하 였 다 . 얻 어 진 표면 개질 된 나노 실리카 분산 물 은 MEK 중 고형분 이 약 32 . 2 % 였 다 .